FR 3116643 A1 20220527 FR 2012028 A 20201123 Procédé de programmation d'une mémoire à changement de phase La présente description concerne un procédé de programmation d'une mémoire à changement de phase comprenant une première couche d'un matériau à changement de phase capable de passer entre un état cristallin et un état amorphe et inversement, le procédé comprenant l'application d'un courant de programmation à travers la première couche de sorte qu'une évolution de la densité surfacique de ce courant (J 0 ) en fonction du temps t décroisse à partir d’un premier niveau (J 0_max ), entre un premier instant (t 2 ) et un deuxième instant (t 3 ), en suivant une première évolution dans le temps respectant, ou étant proche de où K est une constante. Figure pour l'abrégé : Fig. 6 Procédé de programmation d'une mémoire à changement de phase La présente invention concerne de façon générale les mémoires non volatiles, plus précisément les mémoires à changement de phase (ou PCM de l'anglais Phase Change Memory) et plus particulièrement au procédé de programmation de la mémoire. Les mémoires à changement de phase ou PCM sont des mémoires non volatiles s'appuyant sur les propriétés des matériaux à changement de phase. Les matériaux à changement de phase ont, en effet, la capacité de basculer d'un état faiblement résistif à un état résistif grâce à son échauffement. Les mémoires à changement de phase tirent profit du fait que les résistances électriques des différents états des matériaux à changement de phase sont différentes afin de stocker des données. Les programmations des mémoires à changement de phase sont généralement longues, il serait donc souhaitable de réduire ce temps de programmation afin d'augmenter la vitesse de programmation. Il existe un besoin d'amélioration des procédés d’écriture des données des mémoires à changement de phase. Un mode de réalisation pallie tout ou partie des inconvénients des procédés connus. Un mode de réalisation prévoit un procédé de programmation d'une mémoire à changement de phase comprenant une première couche d'un matériau à changement de phase capable de passer entre un état cristallin et un état amorphe et inversement, le procédé comprenant l'application d'un courant de programmation à travers la première couche de sorte qu'une évolution de la densité surfacique de ce courant en fonction du temps t décroisse à partir d’un premier niveau, entre un premier instant et un deuxième instant, en suivant une première évolution dans le temps respectant, ou étant proche de où K est une constante. Selon un mode de réalisation, la première évolution est proche de si elle crée, lorsqu'elle est superposée à celle-ci, une ou plusieurs surfaces entre la première évolution et , et le rapport de l'aire de chaque surface avec l'intégrale de entre les premier et deuxième instants est inférieur à 0,2. Selon un mode de réalisation, la première évolution coupe au moins en deux points entre les premier et deuxième instants. Selon un mode de réalisation, avant le premier instant, l'évolution de la densité surfacique du courant en fonction du temps t, suit une deuxième évolution croissante linéaire entre un troisième instant et un quatrième instant puis une troisième évolution constante égale au premier niveau entre le quatrième instant et le premier instant. Selon un mode de réalisation, la première évolution comprend plusieurs portions linéaires strictement décroissantes et/ou des proportions constantes, entre le premier instant et le deuxième instant. Selon un mode de réalisation, la première couche repose sur un élément chauffant ou une électrode. Selon un mode de réalisation, la première couche repose sur une deuxième couche à base de nitrure de germanium. Selon un mode de réalisation, le courant de programmation est appliqué à travers la première couche et un canal dans la deuxième couche, une zone de contact entre le canal et la face inférieure de la première couche ayant une superficie inférieure à celle de la face inférieure de la première couche. Selon un mode de réalisation, le canal est une zone confinée d'un matériau à changement de phase et est situé dans un filament de la deuxième couche, le procédé comprenant, après le deuxième instant, une étape de cristallisation de la zone confinée. Selon un mode de réalisation, une cristallisation de la zone confinée est menée par une quatrième évolution linéaire constante de la densité de courant en fonction du temps, sur une première durée et dans lequel la première durée est égale à avec la hauteur moyenne de la zone confinée et avec la vitesse de cristallisation du matériau à changement de phase. Selon un mode de réalisation, la cristallisation de la zone confinée est menée par une évolution linéaire strictement décroissante de la densité de courant en fonction du temps. Selon un mode de réalisation, où avec la résistance thermique de la cellule, la résistance électrique du matériau à changement de phase dans le filament, la superficie de la zone de contact entre le filament et la face inférieure de la première couche, la hauteur maximale du matériau à changement de phase, la température de fusion du matériau à changement de phase, et avec la température de la première couche à sa face supérieure, c'est-à-dire à la face opposée à la face inférieure. Selon un mode de réalisation, où avec la résistance thermique de la cellule, la résistance électrique de l'élément chauffant, la superficie de la zone de contact entre l'électrode ou l'élément chauffant et la face inférieure de la première couche, la hauteur maximale du matériau à changement de phase, la température de fusion du matériau à changement de phase, et avec la température de la première couche à sa face supérieure, c'est-à-dire à la face opposée à la face inférieure. Selon un mode de réalisation, la durée entre les premier et deuxième instants, est égale à une deuxième durée . Selon un mode de réalisation, la durée entre les premier et deuxième instants est compris entre 1 ns et 1 µs. Selon un mode de réalisation, le premier niveau est un niveau maximum que la densité de courant atteint par la cellule au cours des cycles de programmation. Selon un mode de réalisation, l'application du courant de programmation correspond à une cristallisation d’une partie de la première couche. Ces caractéristiques et avantages, ainsi que d'autres, seront exposés en détail dans la description suivante de modes de réalisation particuliers faite à titre non limitatif en relation avec les figures jointes parmi lesquelles : la représente, par une vue en perspective, partielle et schématique, un dispositif de mémoire à changement de phase ; la représente, par une vue en coupe, partielle et schématique, le dispositif à changement de phase de la ; la représente, par une vue en coupe, partielle et schématique, un autre mode de réalisation d'un dispositif à changement de phase ; la représente, par une vue en coupe, partielle et schématique, encore un autre mode de réalisation d'un dispositif à changement de phase ; la est un schéma bloc illustrant un système de mémoire à changement de phase ; la est un graphique représentant un exemple de l'évolution de la densité de courant propagé dans le dispositif illustré en en fonction du temps afin de basculer une partie des matériaux de ce dispositif d'un état résistif à un état moins résistif ; la est un graphique représentant un exemple de l'évolution de la densité de courant propagé dans le dispositif illustré en en fonction du temps afin de basculer une partie des matériaux de ce dispositif d'un état résistif à un état moins résistif ; la est un graphique représentant un exemple de l'évolution de la densité de courant propagé dans le dispositif illustré en en fonction du temps afin de basculer une partie des matériaux de ce dispositif d'un état résistif à un état moins résistif ; la est un graphique représentant un exemple de l'évolution de la densité de courant propagé dans le dispositif illustré en en fonction du temps afin de basculer une partie des matériaux de ce dispositif d'un état résistif à un état moins résistif ; la est un graphique représentant un exemple de l'évolution de la densité de courant propagé dans le dispositif illustré en en fonction du temps afin de basculer une partie des matériaux de ce dispositif d'un état résistif à un état moins résistif ; la est un graphique représentant un exemple de l'évolution de la densité de courant propagé dans le dispositif illustré en en fonction du temps afin de basculer une partie des matériaux de ce dispositif d'un état résistif à un état moins résistif ; et la est un graphique représentant un exemple de réalisation de l'évolution de la densité de courant propagé dans le dispositif illustré en en fonction du temps afin de basculer une partie des matériaux de ce dispositif d'un état résistif à un état moins résistif. De mêmes éléments ont été désignés par de mêmes références dans les différentes figures. En particulier, les éléments structurels et/ou fonctionnels communs aux différents modes de réalisation peuvent présenter les mêmes références et peuvent disposer de propriétés structurelles, dimensionnelles et matérielles identiques. Par souci de clarté, seuls les étapes et éléments utiles à la compréhension des modes de réalisation décrits ont été représentés et sont détaillés. Sauf précision contraire, lorsque l'on fait référence à deux éléments connectés entre eux, cela signifie directement connectés sans éléments intermédiaires autres que des conducteurs, et lorsque l'on fait référence à deux éléments reliés (en anglais "coupled") entre eux, cela signifie que ces deux éléments peuvent être connectés ou être reliés par l'intermédiaire d'un ou plusieurs autres éléments. Dans la description qui suit, lorsque l'on fait référence à des qualificatifs de position absolue, tels que les termes "avant", "arrière", "haut", "bas", "gauche", "droite", etc., ou relative, tels que les termes "dessus", "dessous", "supérieur", "inférieur", etc., ou à des qualificatifs d'orientation, tels que les termes "horizontal", "vertical", etc., il est fait référence sauf précision contraire à l'orientation des figures. Sauf précision contraire, les expressions "environ", "approximativement", "sensiblement", et "de l'ordre de" signifient à 10 % près, de préférence à 5 % près. La représente par une vue en perspective, partielle et schématique, un dispositif 2 mémoire à changement de phase. Plus particulièrement, la représente un dispositif 2 mémoire à changement de phase comprenant une première électrode 23, qui correspond par exemple à une électrode haute, une couche 25 d'un matériau à changement de phase et une deuxième électrode 21, qui correspond par exemple à une électrode basse. Les deux électrodes 23 et 21 sont, par exemple, métalliques. Le matériau à changement de phase est, par exemple, un matériau GST, c'est-à-dire un matériau composé de germanium (Ge), d'antimoine (Sb) et de tellure (Te). Le dispositif 2 comprend, en outre, un élément chauffant (heater) 24 entre la deuxième électrode 21 et la couche 25 du matériau à changement de phase. L'élément chauffant 24 est, par exemple, en tungstène ou en un alliage à base de titane ou de tantale. Le matériau à changement de phase a la capacité de basculer d'un état résistif (HRS, High Resistive State) à un état faiblement résistif (LRS, Low Resistive State) sous l'effet de la chaleur et de l'effet Joule généré par l'application d'un courant entre les électrodes 21 et 23. Le basculement d'un état résistif à un état faiblement résistif correspond à une opération d'activation, dite SET, c'est-à-dire une opération d’écriture d'une valeur de donnée binaire, par exemple d’une valeur logique "1", et le basculement d'un état faiblement résistif à un état résistif correspond à une opération de désactivation, dite RESET, c'est-à-dire une opération d'écriture d'une valeur de donnée binaire opposée, par exemple d’une valeur logique "0". Dans la présente description, l'état dit "résistif" peut, à titre d'exemple, être un état amorphe, c'est-à-dire un état désordonné ayant une résistance électrique élevée et l'état dit "moins résistif" ou "faiblement résistif" peut, à titre d'exemple, être un état cristallin ou partiellement cristallin, c'est-à-dire un état ordonné ayant une résistance électrique moindre. Selon le mode de réalisation illustré en , le volume de la couche 25 affecté par les changements de phase correspond, par exemple, à un dôme 31. Dans l’exemple de la , l'élément chauffant 24 a une forme de cylindre. Dans une variante, l'élément chauffant 24 a une forme de parallélépipède rectangle droit. L’élément chauffant est, par exemple, entouré d'un isolant 26, généralement du SiO2, de façon à augmenter la résistance thermique du dispositif et empêcher les dissipations thermiques par les bords de l'élément chauffant 24. La est une vue en coupe, partielle et schématique, du dispositif 2, la coupe traversant l’élément chauffant 24. La face supérieure de l'élément chauffant 24 a une aire inférieure à l'aire de la face inférieure de la couche 25. La couche 25 a, par exemple, une épaisseur e1 comprise entre 10 nm et 200 nm et égale, par exemple, à environ 50 nm. La couche 25 a, par exemple, une largeur comprise entre 3 nm et 500 nm et égale, par exemple, à environ 50 nm. En , l'élément chauffant 24 a été représenté sous forme d'une couche. Toutefois, dans d’autres modes de réalisation, il peut avoir une forme quelconque, par exemple, la forme d'un "L". Selon une variante du mode de réalisation de la , le dispositif 2 ne comprend pas d'électrode inférieure 21 et l'élément chauffant 24 fait office d'électrode ou inversement. La est une vue en coupe, partielle et schématique, d'une variante de réalisation du dispositif 2 illustré en . Plus particulièrement, la illustre un dispositif 3 similaire au dispositif 2 illustré en à la différence près que le dispositif 3 comprend une couche 27, entre la couche 25 et l'électrode inférieure 21. La couche 27 est située, par exemple, sur et en contact avec l'élément chauffant 24 et la couche 25 est située entre la couche 27 et l'électrode 23. Selon un mode de réalisation, la couche 27 est composée d'un matériau à base de nitrure de germanium (GeN) ou d'un matériau diélectrique. Un filament est créé, dans la couche 27, par un phénomène dit de rupture ("breakdown" en anglais). Le filament s'étend, par exemple, de la face inférieure de la couche 27 à la face supérieure de la couche 27. La couche 27 est, par exemple, composée que de nitrure de germanium. Le filament est créé lors d'une étape, en début de vie du dispositif 3, dite d'initialisation ("forming" en anglais) lors de laquelle une tension est appliquée au dispositif 3. Dès lors que cette tension atteint une tension de rupture, le filament est créé dans la couche 27. Lors de l'initialisation, le courant est inférieur à une valeur limite pour laquelle les matériaux des couches 25 et 27 se liquéfient et fusionnent. Le pourcentage en azote dans la couche 27 est choisi en fonction de la tension de rupture souhaitée pour le matériau de la couche 27 et de la résistance électrique souhaitée pour ce même matériau. Selon un mode de réalisation, le pourcentage en azote est compris entre 25 % et 35 %. La couche 27 a une épaisseur e3 choisie, par exemple, de sorte que la tension de rupture soit suffisamment faible sans que celle-ci ait une variabilité importante. L'épaisseur e3 de la couche 27 est alors, par exemple, comprise entre 2 nm et 30 nm, et dans certains exemples, comprise entre 3 nm et 25 nm. Lors de l'étape d'initialisation, et à la suite de la création du filament, une partie du matériau à changement de phase de la couche 25 est liquéfiée et remplit l'intérieur du filament pour former un volume 29 dit "zone confinée" ou canal. Selon un autre mode de réalisation, la couche 27 est une couche en un diélectrique qui comprend une zone confinée 29 formée, par exemple, par gravure suivie d'un remplissage d'un matériau à changement de phase, par exemple, le même matériau que la couche 25. La couche PCM 25 a, par exemple, une épaisseur e1 comprise entre 10 nm et 200 nm et égale, par exemple, à environ 50 nm. Selon le mode de réalisation illustré en , la couche 25 et la couche 27 ont, par exemple, une largeur sensiblement égale à la largeur de l'électrode 23, de l'électrode 21 et, éventuellement, de l'élément chauffant 24. Les couches PCM 25 et GeN 27 ont, par exemple, une largeur comprise entre 3 nm et 500 nm et égale, par exemple, à environ 50 nm. Selon le mode de réalisation illustré en , le volume 31 est situé en vis-à-vis du volume 29. La surface de la base du dôme 31 est légèrement supérieure à la surface de la face supérieure du volume 29. Un avantage qui apparaît de la présence d'une couche de nitrure de germanium entre la couche du matériau à mémoire de phase et l'électrode basse est que le nitrure de germanium a une grande compatibilité physico-chimique. La est une vue en coupe, partielle et schématique, d'une variante de réalisation du dispositif 3 illustré en . Plus particulièrement, la illustre un dispositif 4 similaire au dispositif 3 illustré en à la différence près qu'il comprend une couche 35 entre la couche 27 et l'élément chauffant 24. Selon le mode de réalisation illustré en , la couche 35 est composée d'un matériau à changement de phase, par exemple, de même nature que la couche 25. Selon le mode de réalisation illustré en , un volume 37 de la couche 35 est également impliqué dans le basculement entre les phases résistive et faiblement résistive. Le volume 37 a la forme d'un dôme renversé c'est-à-dire que sa base est à l'interface entre la couche 27 et la couche 35. Le dispositif 4 comprend, ainsi, lors de l'augmentation de la température, deux dômes en tête-bêche, c'est-à-dire que leurs faces planes, ou bases, se font face. Pour effectuer l’opération de RESET, le dôme ou volume 31 illustré en figures 2 à 4 est basculé dans un état résistif et pour effectuer l'opération de SET, le dôme ou volume 31 est basculé dans un état faiblement résistif. Chacune des opérations de SET et de RESET, si elle fait suite à une précédente opération de RESET, comprend par exemple une première transition dite électronique lors de laquelle une impulsion électrique relativement longue (quelques nanosecondes) et de faible intensité (mais de tension supérieure à la tension de seuil) est appliquée à travers les électrodes 21 et 23. Cette première transition a pour but de basculer le volume 31 d'un état résistif à un état conducteur, dite également transition "threshold", l'état conducteur permettant le passage du courant puis l'entrainement de l'échauffement. Par la suite, une deuxième transition dite "de phase" est mise en oeuvre soit dans le cadre d'une opération de SET lors de laquelle le matériau à changement de phase bascule d'un état résistif à un état moins résistif, soit dans le cadre d'une opération de RESET, où le matériau à changement de phase bascule d'un état moins résistif à un état résistif Selon un mode de réalisation, l'évolution de la densité de courant propagée dans les dispositifs 2, 3 et 4 en fonction du temps afin de basculer le volume 31 dans un état moins résistif (opération SET) comprend : une étape d'augmentation de la densité de courant en fonction du temps afin de rendre le matériau du volume 31 conducteur ; et une étape de diminution monotone de la densité de courant en fonction du temps afin de basculer le matériau du volume 31 dans un état moins résistif. Si, pendant le deuxième temps, la vitesse n'est pas suffisamment lente, le volume 31 repasse dans un état résistif. Le courant appliqué entre les deux électrodes 21 et 23 et la densité surfacique de courant sont reliés par la formule : dans laquelle est le courant de programmation 27 appliqué entre les électrodes 21 et 23, est la densité de courant de programmation, et A est la surface mentionnée ci-dessus et A est une surface définie comme étant : l'aire de la zone de contact entre le volume 31 et l'élément chauffant 24 ou l'électrode 21 dans le cas du dispositif 2 ; ou l'aire de la plus petite section du canal 29 de la couche 27 dans le cas des dispositifs 3 et 4. Un avantage qui apparaît de la présence d'une couche comprenant un filament entre la couche du matériau à mémoire de forme phase et l'électrode basse est que la surface A est réduite. Une même densité de courant peut, ainsi, être obtenue avec un courant de programmation plus faible. Un avantage qui apparaît avec la présence de la couche 35 entre la couche 27 et l'élément chauffant 24 est que les pertes thermiques issues de l'interface entre la couche 27 et l'élément 24 sont diminuées grâce à la relativement faible conductivité thermique du matériau de la couche 35, l'isolation thermique est ainsi augmentée. La est un schéma bloc illustrant un circuit 5 de mémoire à changement de phase comprenant une partie dédiée aux mémoires à changement de phase et une partie dédiée à la programmation de ces dernières. Plus particulièrement, le système 5 comprend une unité de programmation (PROGRAMMING UNIT) 45 et une matrice 46 d'une ou plusieurs cellules (CELL(S)) de mémoire à changement de phase. Chaque cellule de la matrice 46 comprend un dispositif tel qu'illustré en figures 1 à 4. Les dispositifs sont, par exemple, montés électriquement en dérivation les uns par rapport aux autres. Selon le mode de réalisation illustré en figure 5, l'unité de programmation 45 génère un courant qui passe dans chaque cellule de la matrice 46. Au sein de chaque cellule, le dispositif est traversé par une densité surfacique de courant , correspondant au courant divisé par la surface . Selon un mode de réalisation, l'évolution de la densité de courant propagé dans le dispositif en fonction du temps afin de basculer totalement ou partiellement le volume 31 d'un état résistif à un état moins résistif (opération SET) comprend : une étape d'augmentation de la densité de courant en fonction du temps afin de rendre le matériau du volume 31 conducteur ; et une étape de diminution non linéaire de la densité de courant en fonction du temps afin de rendre le matériau du volume 31 moins résistif, cette étape étant décrite plus en détails, ci-après, en relation avec les figures 6 à 12. A titre d'exemple, la diminution non linaire de la densité de courant en fonction du temps est commandée par un convertisseur numérique analogique faisant partie de l'unité de programmation 45. En particulier, la forme de la décroissance est, par exemple, définie par une séquence de valeurs numériques, qui sont, par la suite, converties en signal de commande analogique par ce convertisseur. La représente un mode de réalisation de l'évolution de la densité de courant propagé dans le dispositif 3 illustré en en fonction du temps afin de basculer une partie des matériaux à changement de phase de ce dispositif d'un état résistif à un état moins résistif. Ce mode de réalisation s'applique aux dispositifs similaires au dispositif 3 de la comprenant une zone confinée, c'est-à-dire un canal d'une largeur très inférieure à la largeur de la couche 25. Plus particulièrement, la figure 6 représente une courbe 48 illustrant l'évolution de la densité surfacique de courant dans le canal 29, imposée par un courant passant par les électrodes en fonction du temps (time). Selon le mode de réalisation illustré en , la courbe 48 comprend : une première portion de croissance linéaire de la densité de courant (deuxième évolution) entre un instant t 0 et un instant t 1 ; une deuxième portion de densité de courant sensiblement constante (troisième évolution), au niveau J 0_max entre l'instant t 1 et un instant t 2 ; une troisième portion de décroissance non linéaire de la densité de courant (première évolution) entre l'instant t 2 et un instant t 3 , la durée entre les instants t 2 et t 3 étant nommée ; et une quatrième portion de densité de courant sensiblement constante (quatrième évolution), au niveau J 0_fil , entre l'instant t 3 et un instant t 4 , la durée entre les instants t 3 et t 4 étant nommée . La représente la même courbe 48 que la et montre en outre l'évolution structurelle du changement d'état des volumes 31 et 29 du matériau à changement de phase. A l'instant t 0 , le matériau à changement de phase du volume 31 est résistif et la densité de courant est, par exemple à un niveau 0. Entre les instants t 0 et t 1 , la densité de courant augmente de façon à atteindre, à l'instant t 1 , une valeur en densité de courant J 0_max qui restera sensiblement constante jusqu'à l'instant t 2 (point B). Entre les instants t 0 et t 2 , le matériau à changement de phase du volume 31 devient conducteur. Entre l'instant t 2 et l'instant t 3 , pendant la durée , le matériau à changement de phase du volume 31, en particulier le dôme correspondant au volume 31, bascule vers un état moins résistif. Le changement d'état du volume 31 s'effectue à partir de l'extérieur du volume 31 vers l'intérieur du volume 31, c'est-à-dire à partir de la face bombée du dôme vers la face plane de celui-ci. Lors de la durée , la courbe 48 décroit, c'est-à-dire que la densité de courant diminue en fonction du temps. Pour satisfaire à un changement d'état total du volume 31, la vitesse de croissance de la cristallisation, pour un volume ayant la forme d'un dôme, respecte la formule suivante : dans laquelle : est la vitesse de cristallisation du matériau à changement de phase, est la hauteur de la couche du matériau à changement de phase, est la température de fusion du matériau à changement de phase et est la température à l'interface entre la deuxième électrode et la couche du matériau à changement de phase et suit la formule : dans laquelle est la résistance thermique du dispositif et est la résistance électrique du matériau du dôme 29. Ainsi, si , la formule [Math 2] peut être simplifiée pour donner : ou encore dans laquelle : . A titre d'exemple, la solution à la formule [Math 5] correspond à : pour laquelle K est un constante et est le coefficient directeur de la courbe. Dans certains modes de réalisation, la constante K est égale à : d'où . Le basculement dans un état moins résistif est terminé, par exemple, lorsque, est vérifiée, la formule : . Ainsi, vérifie l'équation : . Ainsi est optimisé pour chaque matériau à changement de phase. A titre d'exemple, la durée est comprise entre 1 ns et 1 µs. Entre les instants t 3 et t 4 , pendant la durée , le matériau à changement de phase du dôme 29, c'est-à-dire le matériau présent à l'intérieur du filament, bascule dans un état moins résistif. Le changement d'état du dôme 29 s'effectue, par exemple, à partir de la face supérieure de la couche 27, c'est à dire à partir de l'interface entre la couche 27 et la couche 25 vers la face inférieure de la couche 27, c'est-à-dire vers l'interface entre la couche 27 et l'élément 24. Lors de la durée , selon le mode de réalisation illustré en figures 6 et 7, la courbe 48 est constante, et par exemple au niveau J 0_fil . La durée dépend de la hauteur de la couche 27 et donc du filament et correspond à : . A l'instant t 4 , le basculement du matériau à changement de phase des volumes 29 et 31 dans un état faiblement résistif est par exemple fini et la densité de courant diminue. Le dispositif est ainsi prêt pour un nouveau cycle d'écriture. A titre d'exemple, la durée est comprise entre 1 ns et 10 µs pour un filament ayant une hauteur compris entre 5 nm et 30 nm. Dans le cadre d'un dispositif comprenant une couche 35 et un double dôme tel qu'illustré dans le dispositif 4 représenté en , le volume 37 bascule dans un état moins résistif entre les instants t2 et t3. Un avantage de suivre l'évolution de la densité de courant en fonction du temps décrite ci-avant est qu'elle permet d'optimiser la cristallisation de la zone active du dispositif c'est-à-dire qu'elle permet de cristalliser totalement les zones actives en un temps réduit et en utilisant un courant réduit en comparaison aux techniques existantes. Un avantage de suivre l'évolution de la densité de courant en fonction du temps décrite ci-avant est qu'elle permet de maitriser la cristallisation des volumes du matériau à changement de phase afin qu'elle soit totale dans les volumes considérés. Le graphique illustré en figures 6 et 7 à été décrit et expliqué en considérant une couche 27 en nitrure de germanium dans lequel un filament a été formé, toutefois cette évolution s'adapte également à un dispositif comprenant une couche 27 en un diélectrique dans lequel un canal de PCM a été formé par gravure. Les figures 8 à 10 représentent d'autres modes de réalisation de l'évolution de la densité de courant propagé dans les dispositifs 3 et 4 illustrés en figures 3 et 4 en fonction du temps afin de basculer une partie des matériaux à changement de phase de ces dispositifs d'un état résistif à un état faiblement résistif. Plus particulièrement, la représente une courbe 49 illustrant un mode de réalisation de l'évolution de la densité de courant en fonction du temps similaire à celle illustrée en figures 6 et 7 à la différence près que la courbe 49 représentée en est différente, mais proche, de la courbe 48 entre les instants t2 et t3. L'exemple de la est basé sur une décroissance en forme d'escaliers. Une telle forme est, par exemple, simple à réaliser par un convertisseur numérique analogique tel que décrit en relation avec la . Selon le mode de réalisation illustré en , la courbe 49 passe par les points B et C respectivement aux instants t2 et t3. En , entre les instants t2 et t3, la courbe 49 est segmentée en créneaux décroissants. En d'autres termes, entre les instants t2 et t3, la courbe 49 correspond par exemple à une succession de portions constantes et de portions de niveaux de densités de courant de plus en plus faibles. En , la courbe 49 coupe la courbe 48, entre les points B et C, trois fois aux points D1, D2 et D3. Selon le mode de réalisation, la courbe 49 coupe, entre les instants t2 et t3, la courbe 48 en formant des surfaces entre ces deux courbes. En , entre les courbes 48 et 49, il y a une surface S1 entre les points B et D1, une surface S2 entre les points D1 et D2, une surface S3 entre les points D2 et D3 et une surface S4 entre les points D3 et C. Par exemple, chacune des surfaces S1, S2, S3 et S4 a une aire inférieure à 20 % de l'intégrale de la courbe 48 entre les instants t 2 et t 3 . Dans certains cas, chacune des surfaces S1, S2, S3 et S4 a une aire inférieure à 10 % de l'intégrale de la courbe 48 entre les instants t 2 et t 3 . En , la courbe 49 coupe la courbe 48 trois fois entre les instants t2 et t3 pour former quatre surfaces toutefois en pratique, la courbe 49 peut couper une fois, deux fois ou plus de deux fois la courbe 48 de façon à former deux surfaces, trois surfaces ou plus de trois surfaces entre les courbes 48 et 49. De même, la représente une courbe 51 illustrant un mode de réalisation de l'évolution de la densité de courant en fonction du temps similaire à celle illustrée en figures 6 et 7 à la différence près que la courbe 51 représentée en est différente de la courbe 48 entre les instants t2 et t3. Selon le mode de réalisation illustré en , la courbe 51 passe par les points B et C respectivement aux instants t2 et t3. En , entre les instants t2 et t3, la courbe 51 est segmentée en portions strictement décroissantes et coupe la courbe 48, entre les points B et C, deux fois aux points D4 et D5. Selon le mode de réalisation, la courbe 51 coupe, entre les instants t2 et t3, la courbe 48 en formant des surfaces entre ces deux courbes. En , entre les courbes 48 et 51, il y a une surface S5 entre les points B et D4, une surface S6 entre les points D4 et D5 et une surface S7 entre les points D5 et C. Chacune des surfaces S5, S6 et S7 a une aire inférieure à 10 % de l'intégrale de la courbe 48 entre les instants t 2 et t 3 . Par exemple, chacune des surfaces S5, S6 et S7 a une aire inférieure à 5 % de l'intégrale de la courbe 48 entre les instants t 2 et t 3 . En , la courbe 51 coupe la courbe 48 deux fois entre les instants t2 et t3 pour former trois surfaces toutefois en pratique, la courbe 51 peut couper une fois, deux fois ou plus de deux fois la courbe 48 de façon à former deux surfaces, trois surfaces ou plus de trois surfaces entre les courbes 48 et 51. A titre d'exemple, la pente moyenne de la première évolution entre B et C est proche d'une pente qui respecte la relation . De même, la représente une courbe 53 illustrant un mode de réalisation de l'évolution de la densité de courant en fonction du temps similaire à celle illustrée en à la différence près que la courbe 53 représentée en est différente de la courbe 51 après l'instant t3. Selon le mode de réalisation illustré en , la courbe 53 est décroissante après l'instant t4. La figure 11 représente un mode de réalisation de l'évolution de la densité de courant propagé dans le dispositif 2 illustré en en fonction du temps et plus particulièrement, dans le volume 31, afin de basculer une partie des matériaux de ces dispositifs d'un état résistif à un état faiblement résistif. Plus particulièrement, la figure 11 représente une courbe 47 illustrant l'évolution de la densité de courant , imposée par un courant passant par les électrodes en fonction du temps (time). Selon le mode de réalisation illustré en , la courbe 47 comprend, similairement à la courbe 48 illustrée en figures 6 et 7 : une première portion de croissance linéaire de la densité de courant entre l'instant t 0 et l'instant t 1 ; une deuxième portion de densité de courant sensiblement constante entre l'instant t 1 et l'instant t 2 ; et une troisième portion de décroissance non linéaire de la densité de courant entre l'instant t 2 et l'instant t 3 . La représente la même courbe 47 que la et montre en outre l'évolution structurelle du changement d'état dans le volume 31 de matériau à changement de phase. Similairement à la courbe 48, lors de la durée , la courbe 47 décroit, c'est-à-dire que la densité de courant diminue en fonction du temps. Pour satisfaire à une bonne cristallisation du volume 31, la densité de courant vérifie par exemple la formule : dans laquelle : avec : avec R h ’ est la résistance de l’élément chauffant 24. Ainsi, vérifie l'équation : . A titre d'exemple, la durée est comprise entre 1 ns et 1 µs. A l'instant t 3 , l'ensemble du matériau à changement de phase présent dans le volume 31 bascule dans un état faiblement résistif. Le dispositif est ainsi prêt pour un nouveau cycle d'écriture. Un avantage des modes de réalisation et des modes de mise en oeuvre décrits est qu'ils sont compatibles avec les lignes de production usuelles des composants en microélectronique. Divers modes de réalisation et variantes ont été décrits. La personne du métier comprendra que certaines caractéristiques de ces divers modes de réalisation et variantes pourraient être combinées, et d’autres variantes apparaîtront à la personne du métier. En particulier, les variantes de la courbe 48 illustrées en figures 8 à 10 peuvent s'appliquer à l'évolution de la courbe 47 représentée en figures 11 et 12. Enfin, la mise en oeuvre pratique des modes de réalisation et variantes décrits est à la portée de la personne du métier à partir des indications fonctionnelles données ci-dessus. Procédé de programmation d'une mémoire à changement de phase comprenant une première couche (25) d'un matériau à changement de phase capable de passer entre un état cristallin et un état amorphe et inversement, le procédé comprenant l'application d'un courant de programmation à travers la première couche de sorte qu'une évolution de la densité surfacique de ce courant (J 0 ) en fonction du temps t décroisse à partir d’un premier niveau (J 0_max ), entre un premier instant (t 2 ) et un deuxième instant (t 3 ), en suivant une première évolution dans le temps respectant, ou étant proche de où K est une constante. Procédé selon la revendication 1, dans lequel la première évolution est proche de si elle crée, lorsqu'elle est superposée à celle-ci, une ou plusieurs surfaces entre la première évolution et , et le rapport de l'aire de chaque surface avec l'intégrale de entre les premier et deuxième instants (t 2 , t 3 ) est inférieur à 0,2. Procédé selon la revendication 1 ou 2, dans lequel la première évolution coupe au moins en deux points entre les premier et deuxième instants (t 2 , t 3 ). Procédé selon l’une quelconque des revendications 1 à 3, dans lequel, avant le premier instant (t 2) l'évolution de la densité surfacique du courant (J 0 ) en fonction du temps t, suit une deuxième évolution croissante linéaire entre un troisième instant (t 0 ) et un quatrième instant (t 1 ) puis une troisième évolution constante égale au premier niveau entre le quatrième instant (t 1 ) et le premier instant (t 2 ). Procédé selon l'une quelconque des revendications 1 à 4, dans lequel la première évolution comprend plusieurs portions linéaires strictement décroissantes et/ou des proportions constantes, entre le premier instant (t 2 ) et le deuxième instant (t 3 ). Procédé selon l'une quelconque des revendications 1 à 5, dans lequel la première couche (25) repose sur un élément chauffant (24) ou une électrode (21). Procédé selon l'une quelconque des revendications 1 à 5, dans lequel la première couche (25) repose sur une deuxième couche (27) à base de nitrure de germanium. Procédé selon la revendication 7, dans lequel le courant de programmation est appliqué à travers la première couche (25) et un canal dans la deuxième couche (27), une zone de contact (A) entre le canal et la face inférieure de la première couche ayant une superficie inférieure à celle de la face inférieure de la première couche. Procédé selon la revendication 8, dans lequel le canal est une zone confinée d'un matériau à changement de phase et est situé dans un filament de la deuxième couche, le procédé comprenant, après le deuxième instant (t 3 ), une étape de cristallisation de la zone confinée. Procédé selon la revendication 9, dans lequel une cristallisation de la zone confinée (29) est menée par une quatrième évolution linéaire constante de la densité de courant (J 0 ) en fonction du temps (t), sur une première durée ( ) et dans lequel la première durée est égale à avec la hauteur moyenne de la zone confinée (29) et avec la vitesse de cristallisation du matériau à changement de phase. Procédé selon l'une quelconque des revendications 9 à 10, dans lequel la cristallisation de la zone confinée (29) est menée par une évolution linéaire strictement décroissante de la densité de courant (J 0 ) en fonction du temps (t). Procédé selon l’une quelconque des revendications 9 à 11, dans lequel où avec la résistance thermique de la cellule, la résistance électrique du matériau à changement de phase dans le filament, la superficie de la zone de contact (A) entre le filament et la face inférieure de la première couche, la hauteur maximale du matériau à changement de phase, la température de fusion du matériau à changement de phase, et avec la température de la première couche à sa face supérieure, c'est-à-dire à la face opposée à la face inférieure. Procédé selon la revendication 6, dans lequel où avec la résistance thermique de la cellule, la résistance électrique de l'élement chauffant, la superficie de la zone de contact (A) entre l'électrode ou l'élément chauffant et la face inférieure de la première couche, la hauteur maximale du matériau à changement de phase, la température de fusion du matériau à changement de phase, et avec la température de la première couche à sa face supérieure, c'est-à-dire à la face opposée à la face inférieure. Procédé selon la revendication 6 ou 13, dans lequel la durée entre les premier et deuxième instants (t 2 , t 3), est égale à une deuxième durée . Procédé selon l'une quelconque des revendications 1 à 14, dans lequel la durée ( ) entre les premier et deuxième instants (t 2 , t 3 ) est compris entre 1 ns et 1 µs. Procédé selon l'une quelconque des revendications 1 à 15, dans lequel le premier niveau est un niveau maximum que la densité de courant atteint par la cellule au cours des cycles de programmation. Procédé selon l'une quelconque des revendications 1 à 16, dans lequel l'application du courant de programmation (I) correspond à une cristallisation (SET) d’une partie de la première couche.